(57)【要約】【課題】従来のレプリカ成形に比して、成形樹脂と成形型との離型性を向上させることができ、生産の効率化とコストダウンが可能となる複合型光学素子の成形用型および複合型光学素子を提供する。【解決手段】光学形状１９を光硬化性樹脂に転写するための成形面を備え、該成形面にガラス基板１３によって押圧充填された光硬化性樹脂１２を光硬化させ、該硬化させた樹脂を該ガラス基板と共に該成形面より離型して複合型光学素子を成形する成形用型において、  前記成形面における光学有効成形面外に、前記光硬化性樹脂の樹脂厚の７０％以上９５％以下の高さを有する凸形状部１８を有する構成とする。【選択図】            図１１
2007326330.tif 000002
【特許請求の範囲】
【請求項１】
光学形状を光硬化性樹脂に転写するための成形面を備え、該成形面にガラス基板によって押圧充填された光硬化性樹脂を光硬化させ、該硬化させた樹脂を該ガラス基板と共に該成形面より離型して複合型光学素子を成形する成形用型において、
前記成形面における光学有効成形面外に、前記光硬化性樹脂の樹脂厚の７０％以上９５％以下の高さを有する凸形状部を有することを特徴とする複合型光学素子の成形用型。
【請求項２】
前記凸形状部は、光学有効成形面外に１点乃至は複数点、あるいは該光学有効成形面外の外周全域に設置されていることを特徴とする請求項１に記載の複合型光学素子の成形用型。
【請求項３】
請求項１または請求項２に記載の複合型光学素子の成形用型を用いて成形されたことを特徴とする複合型光学素子。
【請求項４】
複合型光学素子が、回折光学素子または非球面レンズであることを特徴とする請求項３に記載の複合型光学素子。
【発明の詳細な説明】
【技術分野】
【０００１】
本発明は、複合型光学素子の成形用型および複合型光学素子に関する。特に、成形用型により光硬化性樹脂に成形面を転写して光学面形状を得る、所謂レプリカ成形における複合型光学素子の成形用型および複合型光学素子に関するものである。
【背景技術】
【０００２】
従来、回折光学素子や非球面レンズなど複合型光学素子の成形技術の一つとして、大面積成形性と高転写性に優れ、その成形技術の容易さから大量生産に適しているレプリカ成形技術が知られている。
このレプリカ成形技術は、所望の光学形状の反転形状を有する成形型面上に光硬化性樹脂を滴下し、その上から基板となるレンズブランクを圧着させて押し広げ、所望の形状になったところで、光源からの光を照射し光硬化性樹脂を硬化させる。そして、この硬化樹脂をレンズブランクと共に離型することで、成形型上の形状を硬化樹脂に転写させ成形を行なう。
このようなレプリカ成形の離型においては、硬化樹脂の一部が成形型表面に接着してしまうことや、回折光学素子などの光学微細形状が離型時の応力により変形あるいは欠損を受けるなどして、成形品を容易に精度良く離型することが難しい。また、成形材料の光硬化性樹脂においても、近年の材料の複合化多様化にともなって成形型との密着性の高い材料も少なくなく、同様に成形品を容易に精度良く離型することが難しい。
【０００３】
従来において、複合型光学素子を成形するためのレプリカ成形に際し、離型性を向上させるため、例えば、離型剤を成形型面へ塗布する手法や、離型剤を成形樹脂材料へ添加する手法などが知られている。また、離型性を向上させるためのレプリカ離型方法、あるいは成形用型が数多く提案されている。
例えば、特許文献１では、成形型の光学有効径外外周部に凹凸面を設けて、当凹凸面外周部まで成形樹脂を充填して硬化成形し、離型時における離型力を小さくする方法が提案されている。
また、特許文献２では、成形型の光学有効径外の外周部にＶ溝を形成し、離型起点での樹脂材料と成形型との密着力を低下させ、離型を容易にする方法が提案されている。
また、特許文献３では、成形型の光学有効径外に外周部樹脂厚を調整する突起部を設けることにより、樹脂層側面中央部での表面張力による凹みを小さくし、該凹み部を光学有効径内にはみ出させない成形型の構成が提案されている。
また、特許文献４では、成形樹脂の端部と接する成形型の光学有効径外外周の成形型中心軸との角度θを１５°＜θ＜４５°とすることで、成形樹脂端部形状を制御し、外周部から欠損なく離型する方法が提案されている。
【特許文献１】特許第３０９２９６４号公報
【特許文献２】特開平５−２２０７７３号公報
【特許文献３】特許第３２２８６１３号公報
【特許文献４】特許第３１８４６７７号公報
【発明の開示】
【発明が解決しようとする課題】
【０００４】
ところで、非球面レンズや回折光学素子など複合型光学素子のレプリカ成形技術の離型プロセスにおいて、離型時の応力による光学形状の変形または欠損は多少なりとも避けがたい。
レプリカ成形における離型のメカニズムは、成形樹脂と成形型からなる界面の外周端部に対して垂直方向またはせん断方向の負荷を与えることで界面亀裂を発生させ、この界面亀裂を内部成形面へと連続的に進行させることで離型が行われる。この離型プロセスの間に界面に与えられる離型時応力は、小さければ小さいほど良い。とりわけ大きな離型時応力が負荷された場合には、非球面レンズにおける光学曲面や回折光学素子における格子面などに変形や欠損を与える。これらの変形部や欠損部は複合型光学素子の光学性能を著しく低下させることは言うまでもない。
【０００５】
しかしながら、上記した従来例におけるレプリカ成形技術においては、離型性を向上させる上で必ずしも満足の得られるものではなかった。
例えば、成形型面上に離型剤を塗布して成形型と成形樹脂との界面の密着力を低下させる方法では、液剤塗布による液垂れまたは表面張力による膜厚の不均一性などによって、極めて精密に加工された成形型面上の光学曲面や微細形状を歪めることになる。
また、離型剤を成形樹脂そのものへ添加する方法においては、成形樹脂の耐環境性の悪化や屈折率など光学特性の低下等の影響が確認され、複合型光学素子を成形する光学材料としては好ましくない。
また、特許文献１においては、成形型の光学有効径外外周部に凹凸面を設けて離型するようにしたものであるが、成形樹脂の硬化収縮を制御できる形状ではなく離型性をより向上させることができない。
また、特許文献２においても、成形型の光学有効径外外周部にＶ溝を設けて離型するようにしたものであるが、同様に成形樹脂の硬化収縮を制御することができず離型性をより向上させることができない。
また、特許文献３においては、成形型の光学有効径外外周部に突起部を設けて離型するようにしたものであるが、成形樹脂を充填させる位置が適切ではないために、成形樹脂の硬化収縮を制御することができず離型性をより向上させることができない。
また、特許文献４においては、成形樹脂の端部と接する成形型の光学有効径外外周の成形型中心軸との角度θを１５°＜θ＜４５°とすることで成形樹脂端部形状を制御して離型するようにしたものである。しかし、これにおいても、離型時の成形樹脂における応力分布が適切ではないため離型性をより向上させることができない。
【０００６】
さらに、これらの従来例においては、成形樹脂の外周端部の形状制御が十分でないため、離型時における硬化樹脂の凝集破壊によって生じる成形型面上への樹脂残留が多く発生する。この現象が複合型光学素子の生産現場において発生した場合、成形型面上に付着した残留樹脂を作業者が毎回拭き取らなければならないため、生産性を低下させ大幅なコストアップとなるだけでなく、成形型の耐久性も低くなる。大きな凝集破壊が生じて離型した複合型光学素子は、製品不良となってしまうことは言うまでもない。
【０００７】
本発明は、上記課題に鑑み、従来のレプリカ成形に比して、成形樹脂と成形型との離型性を向上させることができ、生産の効率化とコストダウンが可能となる複合型光学素子の成形用型および複合型光学素子を提供することを目的とする。
【課題を解決するための手段】
【０００８】
本発明は上記課題を解決するため、次のように構成した複合型光学素子の成形用型および複合型光学素子を提供するものである。
本発明は、光学形状を光硬化性樹脂に転写するための成形面を備え、該成形面にガラス基板によって押圧充填された光硬化性樹脂を光硬化させ、該硬化させた樹脂を該ガラス基板と共に該成形面より離型して複合型光学素子を成形する成形用型において、前記成形面における光学有効成形面外に、前記光硬化性樹脂の樹脂厚の７０％以上９５％以下の高さを有する凸形状部を有することを特徴とする。また、本発明の複合型光学素子の成形用型は、前記凸形状部が、光学有効成形面外に１点乃至は複数点、あるいは該光学有効成形面外の外周全域に設置されていることを特徴とする。
また、本発明の複合型光学素子は、上記したいずかに記載の複合型光学素子の成形用型を用いて成形されたことを特徴とする。
また、本発明の複合型光学素子は、回折光学素子または非球面レンズであることを特徴とする。
【発明の効果】
【０００９】
本発明によれば、従来のレプリカ成形に比して、成形樹脂と成形型との離型性を向上させることができ、生産の効率化とコストダウンが可能となる複合型光学素子の成形用型および複合型光学素子を実現することができる。
【発明を実施するための最良の形態】
【００１０】
上記構成により、前述した本発明の課題を達成することができるものであるが、それは本発明者のつぎのような知見に基づくものである。すなわち、成形面の光学有効成形面外（光学有効径外）に光硬化性樹脂の樹脂厚の７０％以上９５％以下の高さを有する凸形状部を設置することで、硬化収縮による光硬化性樹脂の内向きの流動が阻され、離型性が向上することが見出されたことによるものである。
【００１１】
つぎに、これらについて、さらに詳しく説明する。
図１及び図２に、レプリカ成形における光硬化性樹脂の硬化プロセスを説明するための模式図を示す。
図１において、成形型１とレンズブランク３の間に押圧充填された硬化前の光硬化性樹脂２が雰囲気と接する充填樹脂面４は、充填直後の光照射前の未硬化状態において、外に向く凸形状を形成する。この外周端部の凸面形状は、成形型１やレンズブランク３の撥水性などの表面状態、または用いる硬化前の光硬化性樹脂２の粘弾性、さらには重力や雰囲気温度による経時変化等の諸条件によって形成される。
次に、図２に示すように、光硬化用光源５の光を硬化前の光硬化性樹脂２に対して照射することで、硬化後の光硬化性樹脂２’が雰囲気に接する充填硬化樹脂面４’は内に向く凹形状を形成する。
これは、硬化後の光硬化性樹脂２’内に図示した矢印（↑）で表される硬化収縮が、硬化前の光硬化性樹脂２と雰囲気との界面に集中的に発生したことによる。すなわち、硬化収縮が、界面密着エネルギーが比較的に高い硬化前の光硬化性樹脂２と成形型１またはレンズブランク３との界面にわずかしか発生せずに、界面密着エネルギーが比較的に低い硬化前の光硬化性樹脂２と雰囲気との界面に集中的に発生したことによる。
ここで示した硬化プロセスにおいて、レンズブランク保持部材７によりレンズブランク３は成形型１に対して等間隔で保持されているが、硬化前の光硬化性樹脂２と成形型１との界面に硬化収縮が働くならば、所謂ひけと呼ばれる該界面の剥離現象が発生する。
【００１２】
一方、硬化前の光硬化性樹脂２とレンズブランク３との界面に生じる硬化収縮は、レンズブランク３の歪みとして発生するが、レンズブランク３が厚いほどまたはその弾性が小さいほどその歪みは軽減する。
図３、図４、図５は、レプリカ成形における複合型光学素子の離型プロセスを説明するための模式図である。
各々の図は、離型時に界面亀裂を発生させる充填した硬化後の光硬化性樹脂２’と成形型１からなる界面の外周部での充填硬化樹脂面４’が成形型面となす充填硬化樹脂側で表した角θの次の各角度における断面を表したものである。
すなわち、上記角θの０°＜θ＜９０°、θ＝９０°、９０°＜θ＜１８０°の断面を表したものである。
【００１３】
図３は、充填硬化樹脂面４’が内に向く凹形状を形成した断面であり（０°＜θ＜９０°）、図中に示した離型力Ｆをレンズブランク３の端部に対して垂直に負荷した場合の、離型の亀裂進行を図中の破線矢印６で示したものである。
離型力Ｆによって凹形状の充填硬化樹脂面４’に負荷される応力分布は、成形型１と硬化後の光硬化性樹脂２’の界面からわずかに離れた離型の亀裂進行６の始点において最も大きい。
そこには、充填硬化樹脂面４’の凹形状中央部のそれに比較しておよそ３倍の応力が負荷されている。
【００１４】
図３の離型プロセスの模式図の具体例を図６に示す。
図６において、樹脂厚５０μｍで充填硬化樹脂面４’が曲率半径２５μｍの凹形状にて形成された硬化後の光硬化性樹脂２’では、レンズブランク３の端部に垂直方向１．０［  Ｎ／ｍｍ2  ］の離型力を負荷した場合、つぎの位置に応力集中が確認された。
すなわち、充填硬化樹脂面４’と成形型１との接触界面より水平方向に１５μｍ、垂直方向に４μｍの位置にて応力集中が確認された。
これは、離型亀裂が充填硬化樹脂面４’と成形型１との接触界面よりも充填硬化樹脂面４’上にて発生するという樹脂の凝集破壊の可能性が高いことを示している。充填した硬化後の光硬化性樹脂２’の凝集破壊においては、離型の際により大きな離型力を必要とするだけでなく、成形型１上に残留樹脂を残すことになる。
【００１５】
図４は、充填硬化樹脂面４’が成形型１に対して垂直面を形成した断面であり（θ＝９０°）、図中に示した離型力Ｆをレンズブランク３の端部に対して垂直に負荷した場合の、離型の亀裂進行を図中の破線矢印６で示したものである。離型力Ｆによって垂直な充填硬化樹脂面４’に負荷される応力分布は、成形型１と充填硬化樹脂面４’との接触界面において最も大きく、充填硬化樹脂面４’の垂直面中央部のそれに比較しておよそ２倍の応力が負荷されている。これは、離型亀裂が成形型１と充填硬化樹脂面４’との接触界面にて発生する可能性が高いことを示している。成形型１と充填硬化樹脂面４’との界面破壊においては、離型の際に大きな離型力を必要とせず、成形型１上に残留樹脂は残さない。
【００１６】
図５は、充填硬化樹脂面４’が外に向く凸形状を形成した断面であり（９０°＜θ＜１８０°）、図中に示した離型力Ｆをレンズブランク３の端部に対して垂直に負荷した場合の、離型の亀裂進行を図中の破線矢印６で示したものである。離型力Ｆによって凸形状の充填硬化樹脂面４’に負荷される応力分布は、成形型１と充填硬化樹脂面４’との接触界面において最も大きく、充填硬化樹脂面４’の凸形状中央部のそれに比較してもおよそ５倍以上の応力が集中的に負荷される。
これは、離型亀裂が成形型１と充填硬化樹脂面４’との接触界面にて発生する可能性がより高いことを示している。成形型１と充填硬化樹脂面４’との界面破壊においては、離型の際に大きな離型力を必要とせず、成形型１上に残留樹脂は残さない。
さらには、充填硬化樹脂面４’において比較的に均一な応力分布を示す図４の垂直面を形成した離型プロセスとは異なり、離型応力を成形型１と充填硬化樹脂面４’との接触界面に集中できるためより効率的に小さい応力で離型することができる。
【００１７】
以上の結果は、実験と構造解析のシミュレーションにより得られたものである。また、図３、図４、図５で示される各離型プロセスにおいては、成形型１とレンズブランク３が充填した硬化後の光硬化性樹脂２’となす両界面に上下対称性がある。
このため、該硬化後の光硬化性樹脂２’内に負荷される応力分布も樹脂の中心線を挟んで上下対称なものとなる。
ただし、レンズブランク３と硬化後の光硬化性樹脂２’との界面については、成形型１と硬化後の光硬化性樹脂２’の界面に同様の応力が負荷されるが、レンズブランクと樹脂との密着処理を施してあるために亀裂は発生しない。
【００１８】
図７は、本構成におけるレプリカ成形の光硬化プロセスを表した模式図である。
前述したように、成形型１とレンズブランク３の間に押圧充填された硬化前の光硬化性樹脂２が雰囲気に接する充填硬化樹脂面４は、充填直後の光照射前の未硬化状態において、外に向く凸形状を形成する。
しかし、光硬化用光源からの光を硬化前の光硬化性樹脂２に対して照射することで、該光硬化性樹脂２内には図示した矢印（↑）で表される内向きの硬化収縮が発生する。
この時、本構成における成形型１上の凸形状部８が、硬化収縮による光硬化性樹脂２の内向きの流動を阻止するために、光硬化性樹脂２の雰囲気に接する充填硬化樹脂面４は凸形状を保持したまま硬化する。凸形状部８については、硬化収縮による光硬化性樹脂２の内向きの流動を十分に阻止できる該凸形状部８の高さとして、光学有効径外における光硬化性樹脂２の樹脂厚の７０％以上９５％以下の高さである必要がある。すなわち７０％以下だと硬化収縮による光硬化性樹脂２の内向きの流動を十分に阻止できない。また、９５％以上だと凸形状部８とレンズブランク３の間隔が狭くなりすぎるために、当該部に硬化収縮によるヒケが多く発生してしまう。
【００１９】
図８は、本構成におけるレプリカ成形の離型プロセスを説明するための模式図である。図中に示した離型力Ｆをレンズブランク３の端部に対して垂直に負荷した場合の、離型の亀裂進行を図中の破線矢印６で示した。
前述したように、離型力Ｆによって凸形状の充填硬化樹脂面４’に負荷される応力分布は、成形型１と充填硬化樹脂面４’との接触界面において最も大きいために、離型亀裂は成形型１と充填硬化樹脂面４’との接触界面にて発生する可能性が高い。成形型１と充填硬化樹脂面４’との界面破壊においては、離型の際に大きな離型力を必要とせず、成形型１上に残留樹脂は残さない。
以上のことから、本実施の形態においては、前記凸形状部が成形用型の光学有効径外の１点乃至は複数点、あるいは該光学有効径外の外周全域に設置した構成を採ることにより、成形樹脂と成形型との離型性を向上させることが可能となる。
【００２０】
つぎに、これらについて、さらに詳細に説明する。
図９は、上記凸形状部８を成形型面上の光学有効径外の１点に設置した成形型１を用いたレプリカ成形の光硬化プロセスを説明するための模式図であり、図９（ａ）はその上面図、（ｂ）は断面図である。
このような構成によれば、図９の断面図に示されるように、凸形状部８付近の充填硬化樹脂面４’は外に向く凸形状を形成するが、該凸形状部８を設置しない充填硬化樹脂面４’は、成形樹脂の硬化収縮により内に向く凹形状を形成する。
図１０は、上記凸形状部を成形型面上の光学有効径外の１点に設置した成形型を用いたレプリカ成形の離型プロセスを説明するための模式図であり、図１０（ａ）はその上面図、（ｂ）は断面図である。
図中に示した離型力Ｆを徐々にレンズブランク３の外周端部全域に対して垂直に負荷した場合の、離型の亀裂進行を図中の破線矢印６で示した。
この時、充填硬化樹脂面４’の全周にわたって同様の離型力Ｆが負荷されるが、離型の亀裂は、凸形状の充填硬化樹脂面４’側から凹形状の充填硬化樹脂面４’側へと進行する。これは、前述したように凸形状の充填硬化樹脂面４’と成形型１との接触界面の方が、先に離型が進行していくことによる。すなわち、凸形状の充填硬化樹脂面４’と成形型１との接触界面の方が、凹形状の充填硬化樹脂面４’と成形型１との接触界面よりも弱い離型力で亀裂を発生させることができるためである。
同様に、凸形状部８を成形型の光学有効径外の複数点に設置した場合においては、複数点ある凸形状の充填硬化樹脂面４’側から該凸形状部８を設置しない凹形状の充填硬化樹脂面４’側へと離型の亀裂は進行する。
また、凸形状部８を成形型の光学有効径外の外周全域に設置した場合においては、外周全域にある凸形状の充填硬化樹脂面４’から成形型の中心に向けて離型の亀裂は進行する。
【００２１】
以上の本実施の形態による前記凸形状部を成形用型の光学有効径外の１点または複数点、あるいは該光学有効径外の外周全域に設置した構成によれば、該凸形状部の設置点を亀裂進行の始点とすることが可能となる。
これにより、レプリカ成形における離型の際に大きな離型力を必要としないので、従来のものに比して、離型性を向上させることができる。
また、レプリカ成形における離型の際に成形樹脂の凝集破壊が発生しにくいので、従来のものに比して、生産の効率化とコストダウンが可能となる。
また、このような成形用型を用いて成形された複合型光学素子によれば、旧来の光学系に比して、非球面収差や色収差を良好に補正することができ、光学系全体の小型軽量化を図ることが可能となる。
【実施例】
【００２２】
以下に、本発明の実施例について説明する。
［実施例１］
実施例１においては、本発明を適用した複写機に用いられる回折光学素子のレプリカ成形装置について説明する。
図１１に、本実施例における回折光学素子の成形に用いられるレプリカ成形装置の模式図を示す。
図１１において、１１は成形型、１２は光硬化性樹脂、１３はレンズブランク、１５は光源、１７はレンズブランク保持部材、１８は凸形状部、１９は光学機能形状である。
【００２３】
本実施例のレプリカ成形装置に用いられる成形型は、所望とする光学機能形状の反転形状１９と、凸形状部１８とを備えている。
成形金型１１は固定されており、成形金型１１を嵌め込んでいるリング状のレンズブランク保持部材１７上にはレンズブランク１３が載置される。
レンズブランク１３の中心軸と成形金型１１の成形面の中心との軸合わせは、レンズブランク保持材１７上のレンズブランク１３を載置する内周部の全周に、成形金型１１の成形面の中心と軸を合わせた深さ１ｍｍ幅１ｍｍ程度の嵌合部を設ける。
そして、該嵌合部にレンズブランク１３の外周部を嵌め込むことで実現する。レンズブランク１３は、ガラスまたはプラスティックの材質から成り、光学面においては平面または曲面を有する。リング状のレンズブランク保持部材１７は、上下動自在に保持されている。
成形金型１１の成形面上には不図示のディスペンサーにより光硬化性樹脂１２が適量供給され、レンズブランク１３の上方には紫外線照射ランプ１５が成形金型１１の光学機能面に対して紫外光が垂直に入射するように設置されている。
光硬化性樹脂１２としては、光開始剤の紫外線波長３６５ｎｍ付近の吸収からラジカルが生成されるアクリレート系またはメタクリレート系またはエポキシ等の光学用樹脂が使用される。
紫外線照射ランプ１５は、高圧水銀ランプまたは超高圧水銀ランプの波長３６５ｎｍ付近に発振のピークを有する光源を使用する。
【００２４】
図１２は、本実施例における成形金型１１を説明するための模式図であり、図１２（ａ）はその上面図、図１２（ｂ）は断面図である。
光学機能面１９を形成する微細形状は、光学有効径φ２０ｍｍにおいて、平面上に格子高さ５〜２０μｍ、格子幅０．１〜３ｍｍのブレーズ型回折格子を有し、上面図に示されるように中心への凸形状で同心円状に配置されている。また、凸形状部１８は、光学有効径外において、高さ４０μｍ、幅１００μｍの三角形状で同心円状に配置されている。該成形面の微細形状は、金型メッキ層の切削法等により形成される。
図１３は、本発明の実施例１における成形型により成形される回折光学素子の構成を示す模式図であり、（ａ）はその上面図、（ｂ）は断面図である。図１３において、２０は本実施例における成形金型１１により作製される回折光学素子であり、レンズブランク１３上に形成された樹脂層の光学機能面１９’は、ブレーズ型回折格子の中心への凹形状、即ち該成形金型１１の反転形状として同心円状に形成される。また、樹脂層の凸形状部１８’も同様に、成形金型１１における凸形状部１８の反転形状として同心円状に形成される。
【００２５】
つぎに、本実施例における回折光学素子２０の成形プロセスを、図１１と図１４を参照して説明する。
まず、図１１において、成形金型１１の成形面上中央付近に不図示のディスペンサーにて光硬化性樹脂１２を適量供給する。そして、あらかじめ樹脂との密着力を上げるためのシランカップリング処理を片面に施したレンズブランク１３を、カップリング処理面を下にしてリング状のレンズブランク保持部材１７上の内周に設けられた嵌合部に嵌め込む。この際に、芯だし用チャックやベルクランプ方式等、さらにレンズブランク１３を保持するための機構を備えても良い。
【００２６】
次に、図１４に示されるように、リング状のレンズブランク保持部材１７を下降させ、成形金型１１とレンズブランク１３を相対的に接近させる。そして、光硬化性樹脂１２の層厚が５０μｍになるまで、且つ光学有効径外における凸形状部１８の外周まで満たすように押し広げる。この時、光硬化性樹脂１２への気泡混入や成形型の成形形状への樹脂未充填を防止するために、樹脂の粘度や型の成形面の濡れ性を考慮して、接液速度を調整しなければならない。
次に、充填された光硬化性樹脂１２に対して、紫外線照射ランプ１５による紫外光を２４Ｊ（４０  ［ｍＷ／ｃｍ2  ］×１０分）照射する。この時、光硬化性樹脂１２の雰囲気に接する充填樹脂面１４は、紫外光照射前の未硬化状態において、外に向く凸形状を形成している。しかし、紫外光の照射時において、成形金型１１上の凸形状部１８が光硬化性樹脂１２の硬化収縮による内向きの流動を阻止するために、該充填樹脂面１４は凸形状を保持したまま硬化する。本実施例における凸形状部１８については、光硬化性樹脂１２の硬化収縮による内向きの流動を十分に阻止できる該凸形状部１８の高さとして、光学有効径外における光硬化性樹脂１２の層厚５０μｍの８０％の高さである４０μｍを設定した。
次に、光硬化性樹脂１２の重合硬化が完了した後、リング状のレンズブランク保持部材１７を上昇させることで、成形金型１１から硬化した光硬化性樹脂１２’とレンズブランク１３とから成る回折光学素子２０を剥離させる。この時、光硬化性樹脂１２’の全外周にある凸形状の充填硬化樹脂面１４と成形金型１１との接触界面から成形金型１１の中心に向けて離型の亀裂は進行し、且つ成形金型１１上に樹脂の凝集破壊による残留樹脂は残さない。
本実施例においては、凸形状部１８の高さとして４０μｍを設定したが、光硬化性樹脂１２の層厚５０μｍの７０％以上９５％以下の範囲であれば同様の効果を得ることができる。
【００２７】
このように、本実施例によれば、レプリカ成形における離型の際に大きな離型力を必要としないので、従来のものに比して、離型性を向上させることができる。また、レプリカ成形における離型の際に成形樹脂の凝集破壊が発生しにくいので、従来のものに比して、生産の効率化とコストダウンが可能となる。
【００２８】
［実施例２］
実施例２においては、本発明を適用したカメラレンズに用いられる非球面レンズのレプリカ成形装置について説明する。
図１５に、本実施例における非球面レンズの成形に用いられるレプリカ成形装置の模式図を示す。図１５において、２１は成形型、２２は光硬化性樹脂、２３はレンズブランク、２４は充填樹脂面、２５は光源、２７はレンズブランク保持部材、２８は凸形状部、２９は光学機能形状、３０はレンズブランク突き当て部である。
【００２９】
本実施例のレプリカ成形装置に用いられる成形型は、所望とする光学機能形状の反転形状２９と、凸形状部２８と、レンズブランク突き当て部３０とを備えている。
成形金型２１は固定されており、成形金型２１上のレンズブランク突き当て部３０とレンズブランク保持部材２７上にはレンズブランク２３が載置される。レンズブランク２３と成形金型２１の成形面との位置合わせは、レンズブランク突き当て部３０上のレンズブランク２３の載置部に、成形金型２１の成形面と位置を合わせた深さ３００μｍ幅１ｍｍ程度の嵌合部を設ける。そして、該嵌合部にレンズブランク２３の外周部を嵌め込むことで実現する。
【００３０】
レンズブランク２３は、ｔ１ｍｍ×１０ｍｍ×１５ｍｍ平板のガラスまたはプラスティックの光学材料から成る。レンズブランク保持部材２７は上下動自在に保持されている。成形金型２１の成形面上には不図示のディスペンサーにより光硬化性樹脂２２が適量供給され、レンズブランク２３の上方には紫外線照射ランプ２５が成形金型２１の光学機能面に対して紫外光が垂直に入射するように設置されている。光硬化性樹脂２２としては、光開始剤の紫外線波長３６５ｎｍ付近の吸収からラジカルが生成されるアクリレート系またはメタクリレート系またはエポキシ等の光学用樹脂が使用される。紫外線照射ランプ２５は、高圧水銀ランプまたは超高圧水銀ランプの波長３６５ｎｍ付近に発振のピークを有する光源を使用する。
【００３１】
図１６は、本実施例における成形金型２１を説明するための模式図であり、図１６（ａ）はその上面図、図１６（ｂ）は断面図である。光学機能面２９は、レンズ径３ｍｍ、厚さ２００〜５００μｍの非球面レンズ形状を成形型面上に４つ配置している。
また、凸形状部２８は、光学有効径外において、高さ１４０μｍ、幅１５０μｍの半円形状で成形面を横断するように配置されている。該成形面の微細形状は、金型メッキ層の切削法等により形成される。
図１７は、本実施例における成形金型２１により作製される非球面レンズ３１を示している。レンズブランク２３上に形成された樹脂層の光学機能面２９’と凸形状部２８’は、成形金型２１の反転形状として形成される。
【００３２】
次に、本実施例における非球面レンズ３１の成形プロセスを、図１５を参照して説明する。
まず、成形金型２１の成形面上中央付近に不図示のディスペンサーにて光硬化性樹脂２２を適量供給する。そして、あらかじめ樹脂との密着力を上げるためのシランカップリング処理を片面に施したレンズブランク２３を、カップリング処理面を下にしてレンズブランク突き当て部３０上に設けられた嵌合部とレンズブランク保持部材２７上に載置する。この時、光硬化性樹脂２２は、レンズブランク２３の自重により成形面上の凸形状部２８まで満たすように押し広げられる。しかし、該光硬化性樹脂２２の層厚は、レンズブランク突き当て部３０とレンズブランク保持部材２７により、成形面に対して２００μｍとなるように設定されている。
【００３３】
次に、充填された光硬化性樹脂２２に対して、紫外線照射ランプ２５による紫外光を２７Ｊ（１５０  ［ｍＷ／ｃｍ2  ］×３分）照射する。この時、光硬化性樹脂２２の雰囲気に接する充填樹脂面２４は、紫外光照射前の未硬化状態において、外に向く凸形状を形成している。しかし、紫外光の照射時において、成形金型２１上の凸形状部２８が光硬化性樹脂２２の硬化収縮による内向きの流動を阻止するために、該充填樹脂面２４は凸形状を保持したまま硬化する。また、該凸形状部２８を設置しない充填樹脂面については、光硬化性樹脂２２の硬化収縮による内向きの流動が発生するために、該充填樹脂面は凹形状を形成する。本実施例における凸形状部２８については、光硬化性樹脂２２の硬化収縮による内向きの流動を十分に阻止できる該凸形状部２８の高さとして、光学有効径外における光硬化性樹脂２２の層厚２００μｍの７０％の高さである１４０μｍを設定した。
【００３４】
次に、光硬化性樹脂２２の重合硬化が完了した後、レンズブランク保持部材７を上昇させることで、成形金型２１から硬化した光硬化性樹脂２２とレンズブランク２３とから成る非球面レンズ３１を剥離させる。この時、凸形状部２８を設置する凸形状の充填硬化樹脂面と成形金型２１との接触界面から、該凸形状部２８を設置しない凹形状の充填硬化樹脂面と成形金型２１との接触界面に向けて離型の亀裂は進行し、且つ成形金型２１上に樹脂の凝集破壊による残留樹脂は残さない。
本実施例においては、凸形状部２８の高さとして１４０μｍを設定したが、光硬化性樹脂２２の層厚２００μｍの７０％以上９５％以下の範囲であれば同様の効果を得ることができる。
【００３５】
このように、本実施例によれば、レプリカ成形における離型の際に大きな離型力を必要としないので、従来のものに比して、離型性を向上させることができる。
また、レプリカ成形における離型の際に成形樹脂の凝集破壊が発生しにくいので、従来のものに比して、生産の効率化とコストダウンが可能となる。
また、凸形状部２８を成形用型の光学有効径外における任意の位置に設置することで、レプリカ成形における離型亀裂の進行を制御することができる。
【図面の簡単な説明】
【００３６】
【図１】本発明の実施の形態でのレプリカ成形における光硬化性樹脂の硬化プロセスを説明するための模式図。
【図２】本発明の実施の形態でのレプリカ成形における光硬化性樹脂の硬化プロセスを説明するための模式図。
【図３】本発明の実施の形態におけるレプリカ成形の離型プロセスを説明するための模式図。
【図４】本発明の実施の形態におけるレプリカ成形の離型プロセスを説明するための模式図。
【図５】本発明の実施の形態におけるレプリカ成形の離型プロセスを説明するための模式図。
【図６】本発明の実施の形態による図３の離型プロセスの模式図の具体例を示す図。
【図７】本発明の実施の形態でのレプリカ成形における光硬化性樹脂の硬化プロセスを説明するための模式図。
【図８】本発明の実施の形態におけるレプリカ成形の離型プロセスを説明するための模式図。
【図９】本発明の実施の形態における凸形状部を成形型面上の光学有効径外の１点に設置した成形型を用いたレプリカ成形の光硬化プロセスを説明するための模式図であり、（ａ）はその上面図、（ｂ）は断面図。
【図１０】本発明の実施の形態における凸形状部を成形型面上の光学有効径外の１点に設置した成形型を用いたレプリカ成形の離型プロセスを説明するための模式図であり、（ａ）はその上面図、（ｂ）は断面図。
【図１１】本発明の実施例１における回折光学素子の成形に用いられるレプリカ成形装置の断面図。
【図１２】本発明の実施例１における成形型を説明するための模式図であり、（ａ）はその上面図、（ｂ）は断面図。
【図１３】本発明の実施例１における成形型により成形される回折光学素子の構成を示す模式図であり、（ａ）はその上面図、（ｂ）は断面図。
【図１４】本発明の実施例１における回折光学素子の成形に用いられるレプリカ成形装置の断面図。
【図１５】本発明の実施例２における非球面レンズの成形に用いられるレプリカ成形装置の模式図。
【図１６】本発明の実施例２における成形型を説明するための模式図であり、（ａ）はその上面図、（ｂ）は断面図。
【図１７】本発明の実施例２における成形型により成形される非球面レンズの構成を示す模式図であり、（ａ）はその上面図、（ｂ）は断面図。
【符号の説明】
【００３７】
１：成形型
２：光硬化性樹脂
２’：光硬化性樹脂
３：レンズブランク
４：充填樹脂面
４’：充填硬化樹脂面
５：光源
６：離型の亀裂進行
７：レンズブランク保持部材
８：凸形状部
１１：成形型
１２：光硬化性樹脂
１２’：光硬化性樹脂
１３：レンズブランク
１４：充填樹脂面
１５：光源
１７：レンズブランク保持部材
１８：凸形状部
１８’：凸形状部
１９：光学機能形状
１９’：光学機能形状
２０：回折光学素子
２１：成形型
２２：光硬化性樹脂
２２’：光硬化性樹脂
２３：レンズブランク
２４：充填樹脂面
２５：光源
２７：レンズブランク保持部材
２８：凸形状部
２８’：凸形状部
２９：光学機能形状
２９’：光学機能形状
３０：レンズブランク突き当て部
３１：非球面レンズ
【図１】
2007326330.tif 000003
【図２】
2007326330.tif 000004
【図３】
2007326330.tif 000005
【図４】
2007326330.tif 000006
【図５】
2007326330.tif 000007
【図６】
2007326330.tif 000008
【図７】
2007326330.tif 000009
【図８】
2007326330.tif 000010
【図９】
2007326330.tif 000011
【図１０】
2007326330.tif 000012
【図１１】
2007326330.tif 000013
【図１２】
2007326330.tif 000014
【図１３】
2007326330.tif 000015
【図１４】
2007326330.tif 000016
【図１５】
2007326330.tif 000017
【図１６】
2007326330.tif 000018
【図１７】
2007326330.tif 000019